下記一般式1で表されるフタロシアニン系化合物。式中、Xは水素原子またはハロゲン原子を表し、R1はアルキル基またはアリール基を表し、R2はアルキル基を表し、R3は水素原子またはC0R1を表す。lは1~7、mは0~13、nは1~8、pは1~14、zは0~13の整数を表し、2lmzp=16である。Mは2価の金属原子、3価あるいは4価の置換金属またはオキシ金属を表す。R1が炭素数1~18のアルキル基、フェニル基またはナフチル基であり、R2が炭素数1~12のアルキル基であり、R3が水素原子であり、Xが水素原子、塩素原子、臭素原子またはフッ素原子である請求項1のフタロシアニン系化合物。lが2~6、mが0~8、nが1~5、zが0~4、pが1~8の整数である請求項1または請求項2記載のフタロシアニン系化合物。MがCu、AlCl、TiO、あるいはVOである請求項1~請求項3記載のフタロシアニン系化合物。請求項1~4記載のフタロシアニン系化合物を含有することを特徴とする近赤外線吸収剤。本発明の課題は、808nm~940nmにピークを有するレーザー光に対して高感度であり、かつ有機溶剤に対し良好な溶解性を有し、樹脂との相溶性に優れる新規なフタロシアニン系化合物及びこれを含有する近赤外線吸収剤を提供することである。前記した課題を解決するために種々検討した結果、本発明者らは、特定のチオアルキルカルボン酸アルキルエステル基を含有する新規なフタロシアニン系化合物が、808nm~940nmにピークを有するレーザー光、特に940nm付近にピークを有するレーザー光に対して高感度であり、かつ有機溶剤、例えばトルエン等の芳香族系溶剤やメチルエチルケトン等のケトン系の溶剤に対し良好な溶解性を有し、樹脂との相溶性に優れることを見い出し、本発明を完成するに到った。本願の第一の発明は下記一般式で表される新規なフタロシアニン系化合物である。本願の第二の発明は、下記一般式2で表されるパーハロゲノフタロシアニン化合物に2-アミノチオフェノールを反応させる工程、及び下記一般式3で表されるチオアルキルカルボン酸アルキルエステル化合物を反応させる工程を含み、最後に下記一般式4で表される酸クロライド化合物を反応させる工程を行うフタロシアニン系化合物の製造方法である。式中、X’はハロゲン原子を表し、z’は14~16の整数を表し、Mは2価の金属原子、3価あるいは4価の置換金属またはオキシ金属を表す。R2OOCnSH3R2はアルキル基を表し、nは1~8の整数を表す。R1COCl4R1はアルキル基またはアリール基を表す。本願の第三の発明は、式1で表されるフタロシアニン系化合物を含有する近赤外線吸剤である。本願の第四の発明は、前記第二の発明により得られるフタロシアニン系化合物の混合物である。本願の第五の発明は、上記第四の発明の混合物を含有する近赤外線吸収剤である。本発明の新規なフタロシアニン化合物は、750~1100nmの広い近赤外域にわたって強い吸収を有する。このため808~940nmにピークを有するレーザー光、特にレーザー溶着のために使用される940nmのレーザー光に対して高感度である。また有機溶剤、例えばトルエン等の芳香族系溶剤及びメチルエチルケトン等のケトン系溶剤に対し良好な溶解性を有し、樹脂との相溶性に優れ、近赤外線吸収剤の用途、特にプラスチックのレーザー溶着用の近赤外線吸収剤として好適に使用できる。さらにレーザーマーキングが可能で電気伝導性が小さいため半導体封止材料用黒色着色剤として非常に有用である。以下本発明を実施例により更に説明するが、本発明は、これになんら制限されるものではない。[実施例1]C.I.ピグメントグリーン7フタロシアニングリーン100g89mmol、2-アミノチオフェノール94g754mmol、85倍当量、炭酸カリウム104g75.4mmol、8.5倍当量をNN-ジメチルアセトアミド200g中、110°Cで10時間反応させた。50°Cに冷却後、チオグリコール酸2-エチルヘキシル9.1g444mmol、5倍当量を滴下、次に炭酸カリウム6.1g444mmol、5倍当量を添加して同温で15時間反応させた。反応混合物を水400ml中へ排出し、析出物を濾過、水洗、メタノール洗浄後、乾燥して中間体のフタロシアニン化合物15.4gを単離した。該フタロシアニン化合物中間体10.5gと酢酸ナトリウム2.0g24.4mmolを、トルエン75ml及び水75mlの分散液に添加し、これに2-ヘキシルデカノイルクロライド6.3g22.9mmolを滴下して80°Cで2時間反応させた。冷却後、トルエン層を分液し、中性になるまで湯洗した後トルエンを減圧下留去し、残渣にメタノール250mlを添加して還流下0.5時間撹拌後冷却した。析出物を濾取し、下記式1-1で表されるフタロシアニン系化合物を主成分とする混合物14.0gを黒緑色粉末として得た。この混合化合物をシリカゲルカラムクロマトグラフィー展開溶剤;トルエンにより、精製して下記化合物を単離した。このフタロシアニン系化合物の分析結果を下記に示す。MSm/z:3316M元素分析値C184H240CuN16O12S12CHN実測値66.807.426.35理論値66.647.296.76このフタロシアニン系化合物の溶解度、トルエン中におけるλmaxを表2に示す。またIRスペクトルを図1に、トルエン溶液の吸収スペクトルを図2に示す。このフタロシアニン系化合物は、アクリル系樹脂に対して優れた相溶性を示した。[実施例2]C.I.ピグメントグリーン7フタロシアニングリーン100g89mmol、2-アミノチオフェノール94g754mmol、85倍当量、炭酸カリウム104g75.4mmol、8.5倍当量をNN-ジメチルアセトアミド200g中、110°Cで10時間反応させた。50°Cに冷却後、3-メルカプトプロピオン酸エチルエステル6.0g444mmol、5倍当量を滴下、次に炭酸カリウム6.1g444mmol、5倍当量を添加して同温で15時間反応させた。反応混合物を水400ml中へ排出した。析出物を濾過、水洗、メタノール洗浄後、乾燥して中間体のフタロシアニン化合物8.8gを単離した。該フタロシアニン化合物中間体8.5gと酢酸ナトリウム2.0g、24.4mmolを、トルエン75ml及び水75mlの分散液に添加し、これにベンゾイルクロライド3.2g22.9mmolを滴下して80°Cで2時間反応させた。冷却後、トルエン層を分液し、中性になるまで湯洗した後トルエンを減圧下留去し、残渣にメタノール250mlを添加して還流下0.5時間撹拌後冷却した。析出物を濾取し、下記式1-2で表されるフタロシアニン系化合物を主成分とする混合物9.6gを黒緑色粉末として得た。この混合物をシリカゲルカラムクロマトグラフィー展開溶剤;トルエンにより、精製して下記化合物を単離した。このフタロシアニン系化合物の分析結果を下記に示す。MSm/z:2534M元素分析値C131H96CuN16O12S12CHN実測値62.253.988.44理論値62.083.828.84このフタロシアニン系化合物の溶解度、トルエン中におけるλmaxを表2に示すまたトルエン溶液の吸収スペクトルを図3に示す。このフタロシアニン系化合物は、アクリル系樹脂に対して優れた相溶性を示した。[実施例3]C.I.ピグメントグリーン7フタロシアニングリーン100g89mmol、2-アミノチオフェノール94g754mmol、85倍当量、炭酸カリウム104g75.4mmol、8.5倍当量をNN-ジメチルアセトアミド200g中、110°Cで10時間反応させた。50°Cに冷却後、チオグリコール酸n-ブチルエステル6.6g444mmol、5倍当量を滴下、次に炭酸カリウム6.1g444mmol、5倍当量を添加して同温で15時間反応させた。反応混合物を水400ml中へ排出し、析出物を濾過、水洗、メタノール洗浄後、乾燥して中間体のフタロシアニン化合物13.3gを単離した。該フタロシアニン化合物中間体9.4gと酢酸ナトリウム2.0g24.4mmolを、トルエン75ml及び水75mlの分散液に添加し、これにn-ヘキサノイルクロライド3.1g22.9mmolを滴下して80°Cで2時間反応させた。冷却後、トルエン層を分液し、中性になるまで湯洗した後トルエンを減圧下留去し、残渣にメタノール250mlを添加して還流下0.5時間撹拌後冷却した。析出物を濾取し、下記式1-3で表されるフタロシアニン系化合物を主成分とする混合物10.6gを黒緑色粉末として得た。この混合物をシリカゲルカラムクロマトグラフィー展開溶剤;トルエンにより、精製して下記化合物を単離した。このフタロシアニン系化合物の分析結果を下記に示す。MSm/z:2530M元素分析値C128H128CuN16O12S12CHN実測値60.965.259.21理論値60.755.108.86このフタロシアニン系化合物の溶解度、トルエン中におけるλmaxを表2に示す。またトルエン溶液の吸収スペクトル図4に示す。このフタロシアニン系化合物は、アクリル系樹脂に対して優れた相溶性を示した。[実施例4]C.I.ピグメントグリーン7フタロシアニングリーン100g89mmol、2-アミノチオフェノール6.7g534mmol、6倍当量、炭酸カリウム74g53.4mmol、6倍当量をNN-ジメチルアセトアミド200g中、110°Cで10時間反応させた。50°Cに冷却後、チオグリコール酸ペンチル2.9g17.8mmol、2倍当量を滴下、次に炭酸カリウム2.5g17.8mmol、2倍当量を添加して同温で15時間反応させた。反応混合物を水400ml中へ排出し、析出物を濾過、水洗、メタノール洗浄後、乾燥して中間体のフタロシアニン化合物16.8gを単離した。該フタロシアニン化合物中間体10.5gと酢酸ナトリウム2.6g31.6mmolを、トルエン75ml及び水75mlの分散液に添加し、これに2-ヘキシル-デカノイルクロライド8.2g29.7mmolを滴下して80°Cで2時間反応させた。冷却後、トルエン層を分液し、中性になるまで湯洗した後トルエンを減圧下留去し、残渣にメタノール250mlを添加して還流下0.5時間撹拌後冷却した。析出物を濾取し、下記式1-4で表されるフタロシアニン系化合物を主成分とする混合物14.9gを黒緑色粉末として得た。この混合物をシリカゲルカラムクロマトグラフィー展開溶剤;トルエンにより、精製して下記化合物を単離した。このフタロシアニン系化合物の分析結果を下記に示す。MSm/z:2680M元素分析値C146H182Cl2CuN16O8S8CHN実測値65.706.988.16理論値65.436.848.36このフタロシアニン系化合物の溶解度、トルエン中におけるλmaxを表2に示す。またトルエン溶液の吸収スペクトル図5に示す。このフタロシアニン系化合物は、アクリル系樹脂に対して優れた相溶性を示した。比較例1~3の化合物~は前記特許文献に開示の公知化合物~を示す。[溶解度試験法]サンプル管にフタロシアニン系化合物の各試料のトルエンまたはメチルエチルケトンの5、10及び15の3種類の分散液を調整し、密栓後ミックスローターで12時間攪拌した後、目視により溶け残りの有無で溶解度を判断した。[実施例5]近赤外線吸収剤の製造バインダーとしてデルペット80N旭化成工業株製:アクリル系樹脂:10g、及び実施例1で合成したフタロシアニン系化合物1-1:0.2gをトルエン/メチルエチルケトン/1/1混合溶媒90gに溶解した液を調整し、ワイヤーバーにて乾燥後の膜厚が約5μmとなるよう平均厚さ5μmのポリエチレンテレフタレートPETフィルムに塗布して、近赤外線吸収剤の試料を作製した。得られたフィルムは薄い灰緑色で特性吸収波長領域は750~1100nmであり、この波長の近赤外線をよく吸収した。この近赤外線吸収剤の透過スペクトルを図6に示す。[実施例6]近赤外線吸収剤の製造実施例5において使用したフタロシアニン系化合物1-1の代わりに、実施例2で合成したフタロシアニン系化合物1-2を用いた以外は実施例5と同様な操作を行って、近赤外線吸収剤の試料を作製した。得られたフィルムは薄い灰緑色で特性吸収波長領域は750~1100nmであり、この波長の近赤外線をよく吸収した。この近赤外線吸収剤の透過スペクトルを図7に示す。[実施例7]近赤外線吸収剤の製造実施例5において使用したフタロシアニン系化合物1-1の代わりに、実施例3で合成したフタロシアニン系化合物1-3を用いた以外は実施例5と同様な操作を行って、近赤外線吸収材剤の試料を作製した。得られたフィルムは薄い灰緑色で特性吸収波長領域は750~1100nmであり、この波長の近赤外線をよく吸収した。この近赤外線吸収剤の透過スペクトルを図8に示す。[実施例8]近赤外線吸収材料の製造実施例5において使用したフタロシアニン系化合物1-1の代わりに、実施例4で合成したフタロシアニン系化合物1-4を用いた以外は実施例5と同様な操作を行って、近赤外線吸収材剤の試料を作製した。得られたフィルムは薄い灰緑色で特性吸収波長領域は750~1100nmであり、この波長の近赤外線をよく吸収した。この近赤外線吸収剤の透過スペクトルを図9に示す。[産業上の利用可能性]本発明の新規なフタロシアニン化合物は、808nm~940nmにピークを有するレーザー光、特に940nm付近にピークを有するレーザー光に対して高感度であり、かつ有機溶剤、例えばトルエン等の芳香族系溶剤及びメチルエチルケトン等のケトン系の溶剤に対し良好な溶解性を有し、樹脂との相溶性に優れ、近赤外線吸収剤の用途、特にプラスチックのレーザー溶着用の近赤外線吸収剤、レーザーマーキング可能な半導体封止材料用の黒色着色剤として好適に使用できる。